(57)【要約】一般式Ｉから選択される１つ以上の化合物から調製される成分；および一般式ＩＩから選択される１つ以上の化合物から調製される成分を含む液晶組成物が提供される。液晶組成物は、低粘度、高信頼性、適切な光学異方性および適切な誘電異方性の特徴を有し、液晶ディスプレイデバイスに適用可能である。【化１】 2019501239.tif 000074【選択図】なし
2019501239.tif 000002
【特許請求の範囲】
【請求項１】
一般式Ｉの化合物からなる群から選択される１つ以上の化合物
【化１】
2019501239.tif 000045
および
一般式ＩＩの化合物からなる群から選択される１つ以上の化合物
【化２】
2019501239.tif 000046
を含む液晶組成物であって、
式中、
Ｒ１およびＲ２は同じまたは異なり、各々は独立してＣ１−Ｃ７直鎖アルキル、Ｃ１−Ｃ７直鎖アルコキシを表し、
Ｒ３およびＲ４は同じまたは異なり、各々は独立してＣ１−Ｃ７直鎖アルキルを表し、
ＸはＣＮまたはＣＦ３を表し、
ｍは１または２を表す、
液晶組成物。
【請求項２】
前記一般式Ｉの化合物が、以下の化合物：
【化３−１】
2019501239.tif 000047
【化３−２】
2019501239.tif 000048
【化３−３】
2019501239.tif 000049
からなる群から選択され、
前記一般式ＩＩの化合物が、以下の化合物：
【化４−１】
2019501239.tif 000050
【化４−２】
2019501239.tif 000051
からなる群から選択される、
請求項１に記載の液晶組成物。
【請求項３】
一般式ＩＩＩの化合物
【化５】
2019501239.tif 000052
（式中、
Ｒ５およびＲ６は同じまたは異なり、各々は独立してＣ１−Ｃ１０直鎖アルキルを表す）
からなる群から選択される１つ以上の化合物をさらに含む、請求項１または２に記載の液晶組成物。
【請求項４】
前記一般式ＩＩＩの化合物が、以下の化合物：
【化６】
2019501239.tif 000053
からなる群から選択される、請求項３に記載の液晶組成物。
【請求項５】
一般式ＩＶおよび／またはＶの１つ以上の化合物
【化７】
2019501239.tif 000054
（式中、
Ｒ７、Ｒ８、Ｒ９およびＲ１０は同じまたは異なり、各々は独立してＣ１−Ｃ７直鎖アルキル、Ｃ１−Ｃ７直鎖アルコキシを表し、
Ｚ１は、単結合、−ＣＨ２Ｏ−または−ＣＯＯ−を表し、
ｎは、１または２を表す）
をさらに含む、請求項１〜４のいずれか一項に記載の液晶組成物。
【請求項６】
前記一般式ＩＶの化合物が、以下の化合物：
【化８−１】
2019501239.tif 000055
【化８−２】
2019501239.tif 000056
【化８−３】
2019501239.tif 000057
【化８−４】
2019501239.tif 000058
からなる群から選択され、
前記一般式Ｖの化合物が、以下の化合物：
【化９】
2019501239.tif 000059
からなる群から選択される、請求項５に記載の液晶組成物。
【請求項７】
一般式ＶＩの１つ以上の化合物
【化１０】
2019501239.tif 000060
（式中、
Ｒ１１およびＲ１２は同じまたは異なり、各々は独立してＣ１−Ｃ７直鎖アルキル、Ｃ１−Ｃ７直鎖アルコキシ、Ｃ２−Ｃ５直鎖アルケニルを表し、
環
【化１１】
2019501239.tif 000061
は同じまたは異なり、各々は独立して
【化１２】
2019501239.tif 000062
を表し、
ｑは１または２を表し、
ｑが２を表す場合、２つの環
【化１３】
2019501239.tif 000063
は同じまたは異なり、各々は独立して
【化１４】
2019501239.tif 000064
を表す）、
をさらに含む、請求項１〜６のいずれか一項に記載の液晶組成物。
【請求項８】
前記一般式ＶＩの化合物が、以下の化合物：
【化１５−１】
2019501239.tif 000065
【化１５−２】
2019501239.tif 000066
【化１５−３】
2019501239.tif 000067
からなる群から選択される、請求項７に記載の液晶組成物。
【請求項９】
一般式ＶＩＩの１つ以上の化合物
【化１６】
2019501239.tif 000068
（式中、
Ｒ１３およびＲ１４は同じまたは異なり、各々は独立してＣ１−Ｃ７直鎖アルキル、Ｃ１−Ｃ７直鎖アルコキシを表し、
環
【化１７】
2019501239.tif 000069
は同じまたは異なり、各々は独立して
【化１８】
2019501239.tif 000070
を表し、
Ｚ２は、単結合、−ＣＨ２Ｏ−または−ＣＯＯ−を表し、
ｐは、０または１を表し、
Ｚ２が単結合を表す場合、ｐは１を表す）
をさらに含む、請求項１〜８のいずれか一項に記載の液晶組成物。
【請求項１０】
前記一般式ＶＩＩの化合物が、以下の化合物：
【化１９−１】
2019501239.tif 000071
【化１９−２】
2019501239.tif 000072
【化１９−３】
2019501239.tif 000073
からなる群から選択される、請求項９に記載の液晶組成物。
【請求項１１】
前記液晶組成物は、
前記液晶組成物の総量の７重量％の化合物ＩＶ−２７；
前記液晶組成物の総量の８重量％の化合物ＩＶ−２６；
前記液晶組成物の総量の８重量％の化合物ＩＶ−３３；
前記液晶組成物の総量の１０重量％の化合物ＩＶ−３４；
前記液晶組成物の総量の６重量％の化合物ＩＶ−３８；
前記液晶組成物の総量の１０重量％の化合物ＩＶ−３５；
前記液晶組成物の総量の６重量％の化合物Ｉ−６；
前記液晶組成物の総量の６重量％の化合物Ｉ−７；
前記液晶組成物の総量の５重量％の化合物Ｉ−８；
前記液晶組成物の総量の１０重量％の化合物ＩＩ−５；
前記液晶組成物の総量の１２重量％の化合物ＩＩ−７；および
前記液晶組成物の総量の１２重量％の化合物ＩＩ−６
を含むか、または前記液晶組成物は、
前記液晶組成物の総量の５重量％の化合物ＩＶ−１６；
前記液晶組成物の総量の９重量％の化合物ＩＶ−２６；
前記液晶組成物の総量の９重量％の化合物ＩＶ−２７；
前記液晶組成物の総量の８重量％の化合物ＩＶ−２８；
前記液晶組成物の総量の７重量％の化合物ＩＶ−３３；
前記液晶組成物の総量の７重量％の化合物ＩＶ−３４；
前記液晶組成物の総量の４重量％の化合物ＩＶ−３８；
前記液晶組成物の総量の７重量％の化合物ＩＶ−３５；
前記液晶組成物の総量の５重量％の化合物ＩＶ−３６；
前記液晶組成物の総量の５重量％の化合物Ｉ−６；
前記液晶組成物の総量の５重量％の化合物Ｉ−７；
前記液晶組成物の総量の５重量％の化合物Ｉ−８；
前記液晶組成物の総量の６重量％の化合物ＩＩ−５；
前記液晶組成物の総量の９重量％の化合物ＩＩ−７；および
前記液晶組成物の総量の９重量％の化合物ＩＩ−６
を含むか、または前記液晶組成物は、
前記液晶組成物の総量の３重量％の化合物ＶＩＩ−２８；
前記液晶組成物の総量の３重量％の化合物ＶＩＩ−３１；
前記液晶組成物の総量の６重量％の化合物ＩＩ−５；
前記液晶組成物の総量の６重量％の化合物ＩＩ−７；
前記液晶組成物の総量の６重量％の化合物ＩＩ−６；
前記液晶組成物の総量の１７重量％の化合物ＶＩ−５；
前記液晶組成物の総量の５重量％の化合物ＶＩ−８；
前記液晶組成物の総量の７重量％の化合物ＶＩ−２１；
前記液晶組成物の総量の４重量％の化合物ＩＶ−２６；
前記液晶組成物の総量の８重量％の化合物ＩＶ−３４；
前記液晶組成物の総量の８重量％の化合物ＩＶ−３５；
前記液晶組成物の総量の７重量％の化合物ＩＶ−２７；
前記液晶組成物の総量の６重量％の化合物ＩＩＩ−１；
前記液晶組成物の総量の８重量％の化合物Ｖ−１；
前記液晶組成物の総量の３重量％の化合物Ｉ−６；および
前記液晶組成物の総量の３重量％の化合物Ｉ−７
を含むか、または前記液晶組成物は、
前記液晶組成物の総量の４重量％の化合物ＶＩＩ−２０；
前記液晶組成物の総量の４重量％の化合物ＶＩＩ−１９；
前記液晶組成物の総量の３重量％の化合物ＶＩＩ−１；
前記液晶組成物の総量の３重量％の化合物ＶＩＩ−１５；
前記液晶組成物の総量の１０重量％の化合物ＶＩ−４；
前記液晶組成物の総量の４重量％の化合物ＩＶ−１；
前記液晶組成物の総量の１０重量％の化合物ＩＶ−３；
前記液晶組成物の総量の１４重量％の化合物ＩＶ−４；
前記液晶組成物の総量の９重量％の化合物ＩＶ−６；
前記液晶組成物の総量の６重量％の化合物ＩＶ−１６；
前記液晶組成物の総量の６重量％の化合物ＩＶ−１８；
前記液晶組成物の総量の６重量％の化合物ＩＶ−１７；
前記液晶組成物の総量の６重量％の化合物ＩＶ−１９；
前記液晶組成物の総量の７重量％の化合物ＩＩ−２１；
前記液晶組成物の総量の５重量％の化合物Ｉ−６；および
前記液晶組成物の総量の３重量％の化合物Ｉ−７；
を含むか、または前記液晶組成物は、
前記液晶組成物の総量の５重量％の化合物ＩＶ−２６；
前記液晶組成物の総量の７重量％の化合物ＩＶ−３３；
前記液晶組成物の総量の８重量％の化合物ＩＶ−３４；
前記液晶組成物の総量の５重量％の化合物ＩＶ−３８；
前記液晶組成物の総量の８重量％の化合物ＩＶ−３５；
前記液晶組成物の総量の６重量％の化合物ＩＶ−３６；
前記液晶組成物の総量の５重量％の化合物Ｉ−６；
前記液晶組成物の総量の５重量％の化合物Ｉ−７；
前記液晶組成物の総量の５重量％の化合物Ｉ−８；
前記液晶組成物の総量の７重量％の化合物ＩＩＩ−１；
前記液晶組成物の総量の１１重量％の化合物ＩＩ−５；
前記液晶組成物の総量の１４重量％の化合物ＩＩ−６；および
前記液晶組成物の総量の１４重量％の化合物ＩＩ−６
を含むか、または前記液晶組成物は、
前記液晶組成物の総量の５重量％の化合物Ｖ−１；
前記液晶組成物の総量の４重量％の化合物Ｖ−３；
前記液晶組成物の総量の３重量％の化合物Ｖ−２；
前記液晶組成物の総量の５重量％の化合物ＩＶ−１６；
前記液晶組成物の総量の８重量％の化合物ＩＶ−２６；
前記液晶組成物の総量の５重量％の化合物ＩＶ−２５；
前記液晶組成物の総量の５重量％の化合物ＩＶ−２７；
前記液晶組成物の総量の５重量％の化合物ＩＶ−２８；
前記液晶組成物の総量の７重量％の化合物ＩＶ−３３；
前記液晶組成物の総量の９重量％の化合物ＩＶ−３４；
前記液晶組成物の総量の６重量％の化合物ＩＶ−３８；
前記液晶組成物の総量の６重量％の化合物ＩＶ−３５；
前記液晶組成物の総量の９重量％の化合物Ｉ−６；
前記液晶組成物の総量の９重量％の化合物Ｉ−７；
前記液晶組成物の総量の９重量％の化合物Ｉ−８；および
前記液晶組成物の総量の５重量％の化合物ＩＩ−６
を含むか、または前記液晶組成物は、
前記液晶組成物の総量の５重量％の化合物ＩＶ−１６；
前記液晶組成物の総量の８重量％の化合物ＩＶ−２６；
前記液晶組成物の総量の７重量％の化合物ＩＶ−２５；
前記液晶組成物の総量の８重量％の化合物ＩＶ−２７；
前記液晶組成物の総量の８重量％の化合物ＩＶ−２８；
前記液晶組成物の総量の７重量％の化合物ＩＶ−３３；
前記液晶組成物の総量の７重量％の化合物ＩＶ−３４；
前記液晶組成物の総量の４重量％の化合物ＩＶ−３８；
前記液晶組成物の総量の７重量％の化合物ＩＶ−３５；
前記液晶組成物の総量の５重量％の化合物ＩＶ−３６；
前記液晶組成物の総量の５重量％の化合物Ｉ−６；
前記液晶組成物の総量の４重量％の化合物Ｉ−７；
前記液晶組成物の総量の６重量％の化合物Ｉ−２２；
前記液晶組成物の総量の５重量％の化合物ＩＩ−５；
前記液晶組成物の総量の７重量％の化合物ＩＩ−７；および
前記液晶組成物の総量の７重量％の化合物ＩＩ−６
を含む、請求項１〜１０のいずれか一項に記載の液晶組成物。
【請求項１２】
請求項１〜１１のいずれか一項に記載の液晶組成物を含む液晶ディスプレイデバイス。
【発明の詳細な説明】
【技術分野】
【０００１】
本発明は、低粘度、高信頼性、適切な光学異方性および適切な誘電異方性を有する液晶組成物、ならびにそれを含む液晶ディスプレイデバイスに関する。
【背景技術】
【０００２】
液晶ディスプレイデバイスは情報表示のための多くの分野において使用されており、直視型ディスプレイまたは投写型ディスプレイとして使用することができる。
【０００３】
表示モードに基づいて、それらは、ＰＣ（相転移）、ＴＮ（ねじれネマチック）、ＳＴＮ（超ねじれネマチック）、ＥＣＢ（電気的に制御された複屈折）、ＯＣＢ（光学的に補償された屈曲）、ＩＰＳ（面内切替）、ＶＡ（垂直整列）などと分類することができる。
【０００４】
正の誘電異方性を有する液晶はＴＮモードまたはＳＴＮモードでデバイスに使用され得る。負の誘電異方性を有する液晶はＶＡモードでデバイスに使用され得る。ＩＰＳ／ＦＦＳモードに関して、正の誘電異方性を有する液晶および負の誘電異方性を有する液晶の両方が使用され得る。とりわけ、ＩＰＳモードは良好な視野角特性および改善された応答時間を有し、マルチメディア応用、例えば、携帯電話、タブレットコンピューター、ならびにＴＶおよびデスクトップモニターにおいて次第に使用されるようになっている。
【０００５】
液晶ディスプレイデバイスのコントラスト比は、適切な光学異方性を有する液晶材料が含まれる場合、増加する。光学異方性についての要件は、異なる液晶ディスプレイモードの中で様々であり、より広い視野角が、より小さい光学異方性によって得られ得る。
【０００６】
液晶ディスプレイデバイスの応答時間は、低粘度を有する液晶材料が含まれる場合、短くなる。液晶ディスプレイデバイスの応答時間が短い場合、デバイスはアニメーション表示に適している。
【０００７】
大きな誘電異方性を有する液晶材料は、閾電圧が低減し、それにより電力の消費量が低減し得る。しかしながら、誘電異方性が大きくなると、材料は、光、熱または電気によって破壊されやすくなり、イオン放出および次いで抵抗率の低減を生じる。
【０００８】
液晶ディスプレイデバイスの電圧保持比およびコントラスト比は、大きな抵抗率を有する液晶材料が含まれる場合、増加する。したがって、液晶材料は、使用する初期段階およびさらに長時間使用した後の両方において大きな抵抗値を有することを必要とする。
【０００９】
液晶材料の調製の観点から、液晶材料の性能は互いによって制限され、影響を受ける。そして１つの性能指数の改良は他の性能のいくつかの変化を引き起こし得る。したがって、創作業務は、しばしば、種々の態様において適切な特性を有する液晶材料を調製することを必要とする。
【００１０】
したがって、安定な液晶ディスプレイ状態を得、上記の要件を満たすために、当業者の努力の方向は、液晶材料を最適化することによって低粘度、高信頼性、適切な光学異方性および適切な誘電異方性を有する液晶材料を提供することにある。
【００１１】
本発明の目的は、低粘度、高信頼性および適切な光学異方性を有する液晶組成物を提供することである。
【発明の概要】
【発明が解決しようとする課題】
【００１２】
本発明の目的：本発明の目的は、低粘度、高信頼性および適切な光学異方性を有する液晶組成物を提供することである。
【００１３】
本発明の別の目的は、低粘度、高信頼性および適切な光学異方性を有する液晶組成物を含む液晶ディスプレイデバイスを提供することである。
【課題を解決するための手段】
【００１４】
技術的解決法：本発明の上述の目的を達成するために、本発明は、
一般式Ｉの化合物からなる群から選択される１つ以上の化合物
【化１】
2019501239.tif 000003
および
一般式ＩＩの化合物からなる群から選択される１つ以上の化合物
【化２】
2019501239.tif 000004
を含む液晶組成物であって、
式中、
Ｒ１およびＲ２は同じまたは異なり、各々は独立してＣ１−Ｃ７直鎖アルキル、Ｃ１−Ｃ７直鎖アルコキシを表し、
Ｒ３およびＲ４は同じまたは異なり、各々は独立してＣ１−Ｃ７直鎖アルキルを表し、
ＸはＣＮまたはＣＦ３を表し、
ｍは１または２を表す、
液晶組成物を提供する。
【００１５】
本発明の実施形態において、一般式Ｉの化合物は好ましくは以下の化合物：
【化３−１】
2019501239.tif 000005
【化３−２】
2019501239.tif 000006
【化３−３】
2019501239.tif 000007
からなる群から選択され、一般式ＩＩの化合物は好ましくは以下の化合物：
【化４−１】
2019501239.tif 000008
【化４−２】
2019501239.tif 000009
からなる群から選択される。
【００１６】
本発明の実施形態において、液晶組成物は、一般式ＩＩＩの化合物
【化５】
2019501239.tif 000010
（式中、
Ｒ５およびＲ６は同じまたは異なり、各々は独立してＣ１−Ｃ１０直鎖アルキルを表す）
からなる群から選択される１つ以上の化合物をさらに含む。
【００１７】
本発明の実施形態において、一般式ＩＩＩの化合物は好ましくは以下の化合物：
【化６】
2019501239.tif 000011
からなる群から選択される。
【００１８】
本発明の実施形態において、液晶組成物は、一般式ＩＶおよび／またはＶの１つ以上の化合物
【化７】
2019501239.tif 000012
（式中、
Ｒ７、Ｒ８、Ｒ９およびＲ１０は同じまたは異なり、各々は独立してＣ１−Ｃ７直鎖アルキル、Ｃ１−Ｃ７直鎖アルコキシを表し、
Ｚ１は、単結合、−ＣＨ２Ｏ−または−ＣＯＯ−を表し、
ｎは、１または２を表す）
をさらに含む。
【００１９】
本発明の実施形態において、一般式ＩＶの化合物は好ましくは以下の化合物：
【化８−１】
2019501239.tif 000013
【化８−２】
2019501239.tif 000014
【化８−３】
2019501239.tif 000015
【化８−４】
2019501239.tif 000016
からなる群から選択され、
一般式Ｖの化合物は好ましくは以下の化合物：
【化９】
2019501239.tif 000017
からなる群から選択される。
【００２０】
本発明の実施形態において、液晶組成物は、一般式ＶＩの１つ以上の化合物
【化１０】
2019501239.tif 000018
（式中、
Ｒ１１およびＲ１２は同じまたは異なり、各々は独立してＣ１−Ｃ７直鎖アルキル、Ｃ１−Ｃ７直鎖アルコキシ、Ｃ２−Ｃ５直鎖アルケニルを表し、
環
【化１１】
2019501239.tif 000019
は同じまたは異なり、各々は独立して
【化１２】
2019501239.tif 000020
を表し、
ｑは１または２を表し、
ｑが２を表す場合、２つの環
【化１３】
2019501239.tif 000021
は同じまたは異なり、各々は独立して
【化１４】
2019501239.tif 000022
を表す）
をさらに含む。
【００２１】
本発明の実施形態において、一般式ＶＩの化合物は好ましくは以下の化合物：
【化１５−１】
2019501239.tif 000023
【化１５−２】
2019501239.tif 000024
【化１５−３】
2019501239.tif 000025
からなる群から選択される。
【００２２】
本発明の実施形態において、液晶組成物は、一般式ＶＩＩの１つ以上の化合物
【化１６】
2019501239.tif 000026
（式中、
Ｒ１３およびＲ１４は同じまたは異なり、各々は独立してＣ１−Ｃ７直鎖アルキル、Ｃ１−Ｃ７直鎖アルコキシを表し、
環
【化１７】
2019501239.tif 000027
は同じまたは異なり、各々は独立して
【化１８】
2019501239.tif 000028
を表し、
Ｚ２は、単結合、−ＣＨ２Ｏ−または−ＣＯＯ−を表し、
ｐは、０または１を表し、
Ｚ２が単結合を表す場合、ｐは１を表す）
をさらに含む。
【００２３】
本発明の実施形態において、一般式ＶＩＩの化合物は好ましくは以下の化合物：
【化１９−１】
2019501239.tif 000029
【化１９−２】
2019501239.tif 000030
【化１９−３】
2019501239.tif 000031
からなる群から選択される。
【００２４】
好ましい解決策として、本発明の液晶組成物において、一般式Ｉの化合物からなる群の重量パーセンテージは１〜３０％であり；一般式ＩＩの化合物からなる群の重量パーセンテージは１〜４０％であり；一般式ＩＩＩの化合物からなる群の重量パーセンテージは０〜１０％であり；一般式ＩＶおよび／またはＶの化合物からなる群の重量パーセンテージは３０〜７５％であり；一般式ＶＩの化合物からなる群の重量パーセンテージは０〜３０％であり；一般式ＶＩＩの化合物からなる群の重量パーセンテージは０〜１０％である。
【００２５】
好ましい解決策として、本発明の液晶組成物において、一般式Ｉの化合物からなる群の重量パーセンテージは６〜２７％であり；一般式ＩＩの化合物からなる群の重量パーセンテージは５〜３９％であり；一般式ＩＩＩの化合物からなる群の重量パーセンテージは０〜６％であり；一般式ＩＶおよび／またはＶの化合物からなる群の重量パーセンテージは３０〜７０％であり；一般式ＶＩの化合物からなる群の重量パーセンテージは０〜２９％であり；一般式ＶＩＩの化合物からなる群の重量パーセンテージは０〜６％である。
【００２６】
好ましい解決策として、本発明の液晶組成物において、一般式Ｉの化合物からなる群の重量パーセンテージは６〜２７％であり；一般式ＩＩの化合物からなる群の重量パーセンテージは５〜３９％であり；一般式ＩＩＩの化合物からなる群の重量パーセンテージは１〜６％であり；一般式ＩＶの化合物からなる群の重量パーセンテージは２７〜６６％であり；一般式Ｖの化合物からなる群の重量パーセンテージは０〜１２％であり；一般式ＶＩの化合物からなる群の重量パーセンテージは１〜２９％であり；一般式ＶＩＩの化合物からなる群の重量パーセンテージは１〜６％である。
【００２７】
好ましい解決策として、上述の液晶組成物に関して、液晶組成物は、
液晶組成物の総量の７重量％の化合物ＩＶ−２７；
液晶組成物の総量の８重量％の化合物ＩＶ−２６；
液晶組成物の総量の８重量％の化合物ＩＶ−３３；
液晶組成物の総量の１０重量％の化合物ＩＶ−３４；
液晶組成物の総量の６重量％の化合物ＩＶ−３８；
液晶組成物の総量の１０重量％の化合物ＩＶ−３５；
液晶組成物の総量の６重量％の化合物Ｉ−６；
液晶組成物の総量の６重量％の化合物Ｉ−７；
液晶組成物の総量の５重量％の化合物Ｉ−８；
液晶組成物の総量の１０重量％の化合物ＩＩ−５；
液晶組成物の総量の１２重量％の化合物ＩＩ−７；および
液晶組成物の総量の１２重量％の化合物ＩＩ−６
を含むか、または液晶組成物は、
液晶組成物の総量の５重量％の化合物ＩＶ−１６；
液晶組成物の総量の９重量％の化合物ＩＶ−２６；
液晶組成物の総量の９重量％の化合物ＩＶ−２７；
液晶組成物の総量の８重量％の化合物ＩＶ−２８；
液晶組成物の総量の７重量％の化合物ＩＶ−３３；
液晶組成物の総量の７重量％の化合物ＩＶ−３４；
液晶組成物の総量の４重量％の化合物ＩＶ−３８；
液晶組成物の総量の７重量％の化合物ＩＶ−３５；
液晶組成物の総量の５重量％の化合物ＩＶ−３６；
液晶組成物の総量の５重量％の化合物Ｉ−６；
液晶組成物の総量の５重量％の化合物Ｉ−７；
液晶組成物の総量の５重量％の化合物Ｉ−８；
液晶組成物の総量の６重量％の化合物ＩＩ−５；
液晶組成物の総量の９重量％の化合物ＩＩ−７；および
液晶組成物の総量の９重量％の化合物ＩＩ−６
を含むか、または液晶組成物は、
液晶組成物の総量の３重量％の化合物ＶＩＩ−２８；
液晶組成物の総量の３重量％の化合物ＶＩＩ−３１；
液晶組成物の総量の６重量％の化合物ＩＩ−５；
液晶組成物の総量の６重量％の化合物ＩＩ−７；
液晶組成物の総量の６重量％の化合物ＩＩ−６；
液晶組成物の総量の１７重量％の化合物ＶＩ−５；
液晶組成物の総量の５重量％の化合物ＶＩ−８；
液晶組成物の総量の７重量％の化合物ＶＩ−２１；
液晶組成物の総量の４重量％の化合物ＩＶ−２６；
液晶組成物の総量の８重量％の化合物ＩＶ−３４；
液晶組成物の総量の８重量％の化合物ＩＶ−３５；
液晶組成物の総量の７重量％の化合物ＩＶ−２７；
液晶組成物の総量の６重量％の化合物ＩＩＩ−１；
液晶組成物の総量の８重量％の化合物Ｖ−１；
液晶組成物の総量の３重量％の化合物Ｉ−６；および
液晶組成物の総量の３重量％の化合物Ｉ−７
を含むか、または液晶組成物は、
液晶組成物の総量の４重量％の化合物ＶＩＩ−２０；
液晶組成物の総量の４重量％の化合物ＶＩＩ−１９；
液晶組成物の総量の３重量％の化合物ＶＩＩ−１；
液晶組成物の総量の３重量％の化合物ＶＩＩ−１５；
液晶組成物の総量の１０重量％の化合物ＶＩ−４；
液晶組成物の総量の４重量％の化合物ＩＶ−１；
液晶組成物の総量の１０重量％の化合物ＩＶ−３；
液晶組成物の総量の１４重量％の化合物ＩＶ−４；
液晶組成物の総量の９重量％の化合物ＩＶ−６；
液晶組成物の総量の６重量％の化合物ＩＶ−１６；
液晶組成物の総量の６重量％の化合物ＩＶ−１８；
液晶組成物の総量の６重量％の化合物ＩＶ−１７；
液晶組成物の総量の６重量％の化合物ＩＶ−１９；
液晶組成物の総量の７重量％の化合物ＩＩ−２１；
液晶組成物の総量の５重量％の化合物Ｉ−６；および
液晶組成物の総量の３重量％の化合物Ｉ−７；
を含むか、または液晶組成物は、
液晶組成物の総量の５重量％の化合物ＩＶ−２６；
液晶組成物の総量の７重量％の化合物ＩＶ−３３；
液晶組成物の総量の８重量％の化合物ＩＶ−３４；
液晶組成物の総量の５重量％の化合物ＩＶ−３８；
液晶組成物の総量の８重量％の化合物ＩＶ−３５；
液晶組成物の総量の６重量％の化合物ＩＶ−３６；
液晶組成物の総量の５重量％の化合物Ｉ−６；
液晶組成物の総量の５重量％の化合物Ｉ−７；
液晶組成物の総量の５重量％の化合物Ｉ−８；
液晶組成物の総量の７重量％の化合物ＩＩＩ−１；
液晶組成物の総量の１１重量％の化合物ＩＩ−５；
液晶組成物の総量の１４重量％の化合物ＩＩ−６；および
液晶組成物の総量の１４重量％の化合物ＩＩ−６
を含むか、または液晶組成物は、
液晶組成物の総量の５重量％の化合物Ｖ−１；
液晶組成物の総量の４重量％の化合物Ｖ−３；
液晶組成物の総量の３重量％の化合物Ｖ−２；
液晶組成物の総量の５重量％の化合物ＩＶ−１６；
液晶組成物の総量の８重量％の化合物ＩＶ−２６；
液晶組成物の総量の５重量％の化合物ＩＶ−２５；
液晶組成物の総量の５重量％の化合物ＩＶ−２７；
液晶組成物の総量の５重量％の化合物ＩＶ−２８；
液晶組成物の総量の７重量％の化合物ＩＶ−３３；
液晶組成物の総量の９重量％の化合物ＩＶ−３４；
液晶組成物の総量の６重量％の化合物ＩＶ−３８；
液晶組成物の総量の６重量％の化合物ＩＶ−３５；
液晶組成物の総量の９重量％の化合物Ｉ−６；
液晶組成物の総量の９重量％の化合物Ｉ−７；
液晶組成物の総量の９重量％の化合物Ｉ−８；および
液晶組成物の総量の５重量％の化合物ＩＩ−６
を含むか、または液晶組成物は、
液晶組成物の総量の５重量％の化合物ＩＶ−１６；
液晶組成物の総量の８重量％の化合物ＩＶ−２６；
液晶組成物の総量の７重量％の化合物ＩＶ−２５；
液晶組成物の総量の８重量％の化合物ＩＶ−２７；
液晶組成物の総量の８重量％の化合物ＩＶ−２８；
液晶組成物の総量の７重量％の化合物ＩＶ−３３；
液晶組成物の総量の７重量％の化合物ＩＶ−３４；
液晶組成物の総量の４重量％の化合物ＩＶ−３８；
液晶組成物の総量の７重量％の化合物ＩＶ−３５；
液晶組成物の総量の５重量％の化合物ＩＶ−３６；
液晶組成物の総量の５重量％の化合物Ｉ−６；
液晶組成物の総量の４重量％の化合物Ｉ−７；
液晶組成物の総量の６重量％の化合物Ｉ−２２；
液晶組成物の総量の５重量％の化合物ＩＩ−５；
液晶組成物の総量の７重量％の化合物ＩＩ−７；および
液晶組成物の総量の７重量％の化合物ＩＩ−６
を含む。
【００２８】
本発明の別の態様は、低粘度、高信頼性、適切な光学異方性および適切な誘電異方性を有する液晶組成物を含む液晶ディスプレイデバイスを提供することである。
【００２９】
有益な効果：本発明の液晶組成物は多数のスクリーニング実験により得られる。本発明の液晶組成物は、低粘度、高信頼性、適切な光学異方性および適切な誘電異方性などの特徴を有し、液晶ディスプレイデバイスに使用されるのに好適である。
【００３０】
本発明において、具体的に示されない限り、全ての割合は重量比であり；全ての温度はセ氏度であり；反応時間のデータに関する試験は４μｍのセルギャップを使用する。
【発明を実施するための形態】
【００３１】
以下に詳細な実施形態を組み合わせることによって本発明を例示する。以下の実施例は本発明の例示的な実施形態であり、本発明を例示するためだけに使用され、限定されないことに留意されるべきである。本発明の概念内で他の組み合わせおよび種々の変更が、本発明の主題および範囲から逸脱せずに可能である。
【００３２】
表現の簡便性のために、以下の実施例における液晶組成物の基の構造は表１に記載される記号によって表される：
【００３３】
【表１】
2019501239.tif 000032
【００３４】
例として以下の構造式を有する化合物を挙げる：
【化２０】
2019501239.tif 000033
表１に記載される記号により表すと、この構造式はｍＣＰＷｎと表され、記号のｍは左側のアルキル基の炭素原子の数を表し、例えば、ｍは「２」であり、アルキルが−Ｃ２Ｈ５であることを意味し；記号のＣは「シクロヘキシル」を表し、記号のＰは「１，４−フェニレン」を表し、記号のＷは「２，３−ジフルオロ−１，４−フェニレン」を表し、記号のｎは左側のアルキル基の炭素原子の数を表し、例えば、ｎは「２」であり、アルキルは「−Ｃ２Ｈ５」であることを意味する。
【００３５】
以下の実施例における試験項目の省略記号はそれぞれ以下のように表される：
Ｃｐ：透明点（ネマチック等方性相転移温度、℃）
Δｎ：光学異方性（５８９ｎｍ、２０℃）
Δε：誘電異方性（１ＫＨｚ、２５℃）
η：流粘度（ｍＰａ＊ｓ、２５℃における）
Ｉｓ（初期）：初期静止電流（２５℃、μＡ）
Ｉｓ（ＵＶ）：ＵＶ光照射後の静止電流（２５℃、μＡ）
【００３６】
光学異方性を、２５℃にてナトリウムランプ（５８９ｎｍ）光源下でアッベ屈折計（ａｂｂｅ  ｒｅｆｒａｃｔｏｍｅｔｅｒ）を使用することによって試験し、得る：Ｖ１０の試験条件：ＤＭＳ５０５／矩形波／１ＫＨＺ、ＶＡ試験セル、およびセルギャップは４μｍである；
【数１】
2019501239.tif 000034
式中、
【数２】
2019501239.tif 000035
は、分子軸に平行な誘電率であり、
【数３】
2019501239.tif 000036
は、分子軸に垂直な誘電率であり、試験条件：２５℃、１ＫＨｚ、ＶＡ試験セル、およびセルギャップは６μｍである；
Ｉｓ（初期）は、ＴＮ９０型試験セルに充填された液晶の静止電流であり、ＳＹ−６０Ａ型電気テスタを使用して２５℃、６Ｖ、４０Ｈｚおよび矩形波の試験条件下で試験し、試験セルのギャップは７μｍであり、電極面積は１ｃｍ２である。
【００３７】
Ｉｓ（ＵＶ）は、ＴＮ９０型試験セルに充填された液晶の静止電流であり、３６５ｎｍの波長および４５０ｍＪ／ｃｍ２のエネルギー、ＳＹ−６０Ａ型電気テスタを使用して２５℃、６Ｖ、４０Ｈｚおよび矩形波の試験条件下でＵＶ光の照射に供した後に試験し、試験セルのギャップは７μｍであり、電極面積は１ｃｍ２である。
【００３８】
以下の実施例に使用される成分は周知の方法によって合成できるか、または商業的手段によって得ることができる。これらの合成技術は慣用であり、試験結果は、このように調製した液晶化合物が電子用化合物についての基準を満たすことを示す。
【００３９】
いくつかの液晶組成物を、以下の実施例において特定される液晶組成物の配合に従って調製する。液晶組成物の調製は当該技術分野における従来の方法に従って進行され、一例として、組成物は、加熱、超音波処理、懸濁化処理などの処理様式により特定の配合物を混合することによって調製される。
【００４０】
以下の実施例において特定される液晶組成物を調製し、研究する。液晶組成物の式および性能についてのそれらの試験結果を以下に示す。
【実施例】
【００４１】
比較例１
比較例１の液晶組成物を、表２に記載される各化合物および重量パーセンテージに従って調製し、液晶ディスプレイデバイスの２つの基板間にそれを充填することによって試験する。試験データを以下の表に示す。
【００４２】
【表２】
2019501239.tif 000037
【００４３】
実施例１
実施例１の液晶組成物を、表３に記載される各化合物および重量パーセンテージに従って調製し、液晶ディスプレイデバイスの２つの基板間にそれを充填することによって試験する。試験データを以下の表に示す。
【００４４】
【表３】
2019501239.tif 000038
【００４５】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切に小さい光学異方性および適切に大きい誘電異方性を有し、液晶ディスプレイデバイスにおける使用に適している。
【００４６】
実施例２
実施例２の液晶組成物を、表４に記載される各化合物および重量パーセンテージに従って調製し、液晶ディスプレイデバイスの２つの基板間にそれを充填することによって試験する。試験データを以下の表に示す。
【００４７】
【表４】
2019501239.tif 000039
【００４８】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切な光学異方性および適切に大きい誘電異方性を有し、液晶ディスプレイデバイスにおける使用に適している。
【００４９】
実施例３
実施例３の液晶組成物を、表５に記載される各化合物および重量パーセンテージに従って調製し、液晶ディスプレイデバイスの２つの基板間にそれを充填することによって試験する。試験データを以下の表に示す。
【００５０】
【表５】
2019501239.tif 000040
【００５１】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切な光学異方性および適切な誘電異方性を有し、液晶ディスプレイデバイスにおける使用に適している。
【００５２】
実施例４
実施例４の液晶組成物を、表６に記載される各化合物および重量パーセンテージに従って調製し、液晶ディスプレイデバイスの２つの基板間にそれを充填することによって試験する。試験データを以下の表に示す。
【００５３】
【表６】
2019501239.tif 000041
【００５４】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切な光学異方性および適切な誘電異方性を有し、液晶ディスプレイデバイスにおける使用に適している。
【００５５】
実施例５
実施例５の液晶組成物を、表７に記載される各化合物および重量パーセンテージに従って調製し、液晶ディスプレイデバイスの２つの基板間にそれを充填することによって試験する。試験データを以下の表に示す。
【００５６】
【表７】
2019501239.tif 000042
【００５７】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切に小さい光学異方性および適切な誘電異方性を有し、液晶ディスプレイデバイスにおける使用に適している。
【００５８】
実施例６
実施例６の液晶組成物を、表８に記載される各化合物および重量パーセンテージに従って調製し、液晶ディスプレイデバイスの２つの基板間にそれを充填することによって試験する。試験データを以下の表に示す。
【００５９】
【表８】
2019501239.tif 000043
【００６０】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切に大きい光学異方性および適切に大きい誘電異方性を有し、液晶ディスプレイデバイスにおける使用に適している。
【００６１】
実施例７
実施例７の液晶組成物を、表９に記載される各化合物および重量パーセンテージに従って調製し、液晶ディスプレイデバイスの２つの基板間にそれを充填することによって試験する。試験データを以下の表に示す。
【００６２】
【表９】
2019501239.tif 000044
【００６３】
比較例１と比較して、この液晶組成物のＩｓ（初期）およびＩｓ（ＵＶ）は小さい。同じ電圧条件下で、より少ない電流値は液晶材料のより高い抵抗率およびより良い信頼性を意味する。さらに、この液晶組成物は、より低い粘度、適切な光学異方性および適切に大きい誘電異方性を有し、液晶ディスプレイデバイスにおける使用に適している。
【００６４】
前述の説明は単に本発明の好ましい例であり、決して本発明を限定することを意図するものではない。本発明は上記の好ましい例によって開示されているが、本発明を限定することを意図するものではない。本発明の技術的解決策の範囲から逸脱することなく、いくつかの変更がなされてもよく、等価の例が、当業者により上記の技術的内容によって等価の変形により修飾されてもよい。本発明の技術的解決策の内容から逸脱することなく、本発明の技術的な本質に従って上記の例の任意の簡単な修正、等価の変更または修飾はさらに、本発明の技術的解決策の範囲内に含まれる。
【国際調査報告】
2019501239.tif 000075
2019501239.tif 000076
2019501239.tif 000077
2019501239.tif 000078